(57)【要約】      （修正有）【課題】潤滑油組成物の剪断安定性に優れ、潤滑油組成物の実効温度域でのＨＴＨＳ粘度が低く、潤滑油組成物の降伏応力及び低温粘度を上昇させにくい粘度指数向上剤を提供する。【解決手段】式（１）で示される単量体（ａ）を含む単量体と、及び炭素数１〜４の直鎖アルキル基を有する（メタ）アクリル酸アルキルエステル（ｂ）とを必須構成単量体とする共重合体（Ａ）を含有する粘度指数向上剤。2014152316.tif 000013［Ｘ１は−Ｏ−又はＮＨ−で表される基。］（Ａ）の重量に基づく（ａ）の割合が５１〜９９重量％、（ｂ）の割合が１０〜４９重量％であり、（ａ）及び（ｂ）以外の構成単量体の割合が２０重量％未満である。【選択図】なし【特許請求の範囲】
【請求項１】
下記一般式（１）又は（２）で示される単量体（ａ）と、炭素数１〜４の直鎖アルキル基を有する（メタ）アクリル酸アルキルエステル（ｂ）とを必須構成単量体とする共重合体（Ａ）を含有する粘度指数向上剤であって、（Ａ）の重量に基づく（Ａ）を構成する（ａ）の割合が５１〜９０重量％、（ｂ）の割合が１０〜４９重量％であり、単量体（ａ）及び（ｂ）以外の構成単量体（ｃ）の割合が２０重量％未満である粘度指数向上剤。
【化１】
2014152316.tif 000010
［Ｒ１は水素原子又はメチル基；Ｘ１は−Ｏ−又はＮＨ−で表される基；Ｒ２は水素原子又はメチル基；−［ＣＨ（Ｒ２）］ｎ−ＣＨ３で表される基の炭素数は１４〜４０；ｎは７〜３８であり、ｎ個のＲ２は、それぞれ独立に水素原子又はメチル基であり、ｎ個のＲ２のうち少なくとも１個はメチル基である。］
【化２】
2014152316.tif 000011
［Ｒ３、Ｒ４、Ｒ５、Ｒ６及びＲ７はそれぞれ独立に水素原子又はメチル基；Ｘ２は−Ｏ−又はＮＨ−で表される基；−ＣＨ（Ｒ４）−Ｃ（Ｒ５）〔［ＣＨ（Ｒ７）］ｋ−ＣＨ３〕−［ＣＨ（Ｒ６）］ｊ−ＣＨ３で表される基の炭素数は２８〜８０；ｊは７〜３８であり、ｊ個のＲ６はそれぞれ独立に水素原子又はメチル基であり、ｊ個のＲ６のうち少なくとも１個はメチル基である。；ｋは５〜３６であり、ｋ個のＲ７はそれぞれ独立に水素原子又はメチル基であり、Ｒ４、Ｒ５及びｋ個のＲ７のうち、少なくとも１個はメチル基である。］
【請求項２】
一般式（１）におけるｎ個のＲ２のうち、いずれか１個がメチル基である請求項１に記載の粘度指数向上剤。
【請求項３】
一般式（２）におけるｊ個のＲ６のうち、いずれか１個がメチル基であり、Ｒ４、Ｒ５及びｋ個のＲ７のうち、いずれか１個がメチル基である請求項１又は２に記載の粘度指数向上剤。
【請求項４】
（Ａ）の溶解性パラメーターと基油の溶解性パラメーターの差の絶対値が０．５〜１．６である請求項１〜３のいずれかに記載の粘度指数向上剤。
【請求項５】
（ｂ）が（メタ）アクリル酸メチルである請求項１〜４のいずれかに記載の粘度指数向上剤。
【請求項６】
（ｃ）が、炭素数８〜１６の直鎖アルキル基を有する（メタ）アクリル酸アルキルエステル（ｃ１）である請求項１〜５のいずれかに記載の粘度指数向上剤。
【請求項７】
（ｃ）が、一般式（３）で表される単量体（ｃ２）である請求項１〜５のいずれかに記載の粘度指数向上剤。
【化３】
2014152316.tif 000012
［Ｒ８は水素原子又はメチル基；Ｘ３は−Ｏ−又は−ＮＨ−で表される基；Ｒ９は炭
素数２〜４のアルキレン基；Ｒ１０、Ｒ１１はそれぞれ独立に炭素数８〜２４の直鎖アルキル基；ｐは０〜２０の数であり、ｐが２以上の場合のＲ９は同一でも異なっていてもよく、（Ｒ９Ｏ）ｐ部分はランダム結合でもブロック結合でもよい。］
【請求項８】
（ｃ）が、炭素数１７〜３６の直鎖又は脂環式アルキル基を有する（メタ）アクリル酸アルキルエステル（ｃ３）、窒素原子含有単量体（ｃ４）、水酸基含有単量体（ｃ５）、及び／又はリン原子含有単量体（ｃ６）である請求項１〜５のいずれかに記載の粘度指数向上剤。
【請求項９】
（ｃ）が、不飽和基を２つ以上有する単量体（ｃ７）である請求項１〜５のいずれかに記載の粘度指数向上剤。
【請求項１０】
（Ａ）の重量平均分子量が５，０００〜２，０００，０００である請求項１〜９のいずれかに記載の粘度指数向上剤。
【請求項１１】
更に、（Ａ）以外の（共）重合体（Ｂ）を、（Ａ）の重量に基づいて０．０１〜３０重量％含有してなる請求項１〜１０のいずれかに記載の粘度指数向上剤。
【請求項１２】
請求項１〜１１のいずれかに記載の粘度指数向上剤及び基油を含有してなる潤滑油組成物。
【請求項１３】
更に、清浄剤、分散剤、酸化防止剤、油性向上剤、摩擦摩耗調整剤、極圧剤、消泡剤、抗乳化剤及び腐食防止剤からなる群から選ばれる少なくとも１種の添加剤を含有してなる請求項１２に記載の潤滑油組成物。
【請求項１４】
基油の１００℃の動粘度が１〜１５ｍｍ２／ｓであり、かつ基油の粘度指数が１１０以上である請求項１２又は１３に記載の潤滑油組成物。
【発明の詳細な説明】
【技術分野】
【０００１】
本発明は、粘度指数向上剤及び粘度指数向上剤を含有してなる潤滑油組成物に関する。
【背景技術】
【０００２】
近年、ＣＯ２排出量低減及び石油資源保護等の実現のために、自動車の省燃費化がより一層要求されている。省燃費化の一つとして、エンジン油の低粘度化による粘性抵抗の低減が挙げられる。しかし、低粘度化すると液漏れや焼付きといった問題が生じてくる。また、寒冷地では低温始動性が求められる。この問題に対しては、米国ＳＡＥのエンジン油用粘度規格（ＳＡＥ Ｊ３００）に定められており、０Ｗ−２０グレードにおいては、高温高せん断下での１５０℃ＨＴＨＳ粘度（ＡＳＴＭ  Ｄ４６８３又はＤ５４８１）がＭｉｎ．２．６に規定されている。また、同グレードは、寒冷地での始動性保証のために−４０℃下の低温粘度６０，０００ｍＰａ・ｓ以下及び降伏応力無きこと（ＡＳＴＭ  Ｄ４６８４）が規定されている。省燃費化については、上記規格を満たした上で、８０℃又は１００℃の実効温度域でのＨＴＨＳ粘度がより低いエンジン油が求められ、従来から各種の粘度指数向上剤が提案されている。そのような粘度指数向上剤としては、メタクリル酸エステル共重合体（特許文献１〜４）及びオレフィン共重合体（特許文献５）等が知られている。
しかしながら、上記の粘度指数向上剤は、エンジン油組成物に添加した場合に８０℃ＨＴＨＳ粘度の低減効果が未だ十分でないため剪断による粘度低減を受けやすく、また、降伏応力及び低温粘度が上昇するという問題があった。
【先行技術文献】
【特許文献】
【０００３】
【特許文献１】特許第２７３２１８７号公報
【特許文献２】特許第２７５４３４３号公報
【特許文献３】特許第３８３１２０３号公報
【特許文献４】特許第３９９９３０７号公報
【特許文献５】特開２００５−２００４５４号公報
【発明の概要】
【発明が解決しようとする課題】
【０００４】
本発明の目的は、潤滑油組成物の剪断安定性に優れ、潤滑油組成物のＨＴＨＳ粘度が低く、潤滑油組成物の降伏応力及び低温粘度を上昇させにくい粘度指数向上剤を提供することである。
【課題を解決するための手段】
【０００５】
本発明者は、鋭意検討した結果、本発明に至った。すなわち本発明は、下記一般式（１）又は（２）で示される単量体（ａ）と、炭素数１〜４の直鎖アルキル基を有する（メタ）アクリル酸アルキルエステル（ｂ）とを必須構成単量体とする共重合体（Ａ）を含有する粘度指数向上剤であって、（Ａ）の重量に基づく（Ａ）を構成する（ａ）の割合が５１〜９０重量％、（ｂ）の割合が１０〜４９重量％であり、単量体（ａ）及び（ｂ）以外の構成単量体（ｃ）の割合が２０重量％未満である粘度指数向上剤；前記粘度指数向上剤及び基油を含有してなる潤滑油組成物；である。
【０００６】
【化１】
2014152316.tif 000002
［Ｒ１は水素原子又はメチル基；Ｘ１は−Ｏ−又はＮＨ−で表される基；Ｒ２は水素原子又はメチル基；−［ＣＨ（Ｒ２）］ｎ−ＣＨ３で表される基の炭素数は１４〜４０；ｎは７〜３８であり、ｎ個のＲ２は、それぞれ独立に水素原子又はメチル基であり、ｎ個のＲ２のうち少なくとも１個はメチル基である。］
【０００７】
【化２】
2014152316.tif 000003
［Ｒ３、Ｒ４、Ｒ５、Ｒ６及びＲ７はそれぞれ独立に水素原子又はメチル基；Ｘ２は−Ｏ−又はＮＨ−で表される基；−ＣＨ（Ｒ４）−Ｃ（Ｒ５）〔［ＣＨ（Ｒ７）］ｋ−ＣＨ３〕−［ＣＨ（Ｒ６）］ｊ−ＣＨ３で表される基の炭素数は２８〜８０；ｊは７〜３８であり、ｊ個のＲ６はそれぞれ独立に水素原子又はメチル基であり、ｊ個のＲ６のうち少なくとも１個はメチル基である。；ｋは５〜３６であり、ｋ個のＲ７はそれぞれ独立に水素原子又はメチル基であり、Ｒ４、Ｒ５及びｋ個のＲ７のうち、少なくとも１個はメチル基である。］
【発明の効果】
【０００８】
本発明の粘度指数向上剤を含有してなる潤滑油組成物は、剪断安定性に優れ、実効温度域でのＨＴＨＳ粘度が低く、降伏応力及び低温粘度を上昇させにくいという効果を奏する。
【発明を実施するための形態】
【０００９】
本発明の粘度指数向上剤は、一般式（１）又は（２）で示される単量体（ａ）と、炭素数１〜４の直鎖アルキル基を有する（メタ）アクリル酸アルキルエステル（ｂ）とを必須構成単量体とする共重合体（Ａ）を含有する粘度指数向上剤である。
【００１０】
一般式（１）におけるＲ１は、水素原子又はメチル基である。これらのうち、実効温度域でのＨＴＨＳ粘度の観点から好ましいのは、メチル基である。
【００１１】
一般式（１）におけるｎは、７〜３８である。これらのうち、実効温度域でのＨＴＨＳ粘度の観点から好ましいのは、１０〜３０であり、更に好ましいのは１２〜２４、特に好ましいのは１４〜２２、最も好ましいのは１６〜２０である。
一般式（１）におけるＲ２は、水素原子又はメチル基である。ｎ個のＲ２は、それぞれ独立に水素原子又はメチル基であり、ｎ個のＲ２の内少なくとも１個はメチル基である。また、潤滑油組成物の降伏応力及び低温粘度の観点から好ましいのは、ｎ個のＲ２のうち、いずれか１個がメチル基である場合である。
【００１２】
一般式（１）における−［ＣＨ（Ｒ２）］ｎ−ＣＨ３で表される基の炭素数は、１４〜４０であり、実効温度域でのＨＴＨＳ粘度の観点から好ましくは１６〜３０、更に好ましくは１８〜２０である。
【００１３】
一般式（１）におけるＸ１は、−Ｏ−又は−ＮＨ−で表される基である。これらのうち、実効温度域でのＨＴＨＳ粘度の観点から好ましいのは、−Ｏ−で表される基である。
【００１４】
一般式（１）で示される単量体（ａ）の具体例としては、（メタ）アクリル酸１−メチルトリデシル、（メタ）アクリル酸２−メチルトリデシル、（メタ）アクリル酸３−メチルトリデシル、（メタ）アクリル酸４−メチルトリデシル、（メタ）アクリル酸５−メチルトリデシル、（メタ）アクリル酸６−メチルトリデシル、（メタ）アクリル酸７−メチルトリデシル、（メタ）アクリル酸８−メチルトリデシル、（メタ）アクリル酸９−メチルトリデシル、（メタ）アクリル酸１０−メチルトリデシル、（メタ）アクリル酸１１−メチルトリデシル、（メタ）アクリル酸１２−メチルトリデシル、（メタ）アクリル酸１−メチルペンタデシル、（メタ）アクリル酸２−メチルペンタデシル、（メタ）アクリル酸３−メチルペンタデシル、（メタ）アクリル酸４−メチルペンタデシル、（メタ）アクリル酸５−メチルペンタデシル、（メタ）アクリル酸６−メチルペンタデシル、（メタ）アクリル酸７−メチルペンタデシル、（メタ）アクリル酸８−メチルペンタデシル、（メタ）アクリル酸９−メチルペンタデシル、（メタ）アクリル酸１０−メチルペンタデシル、（メタ）アクリル酸１１−メチルペンタデシル、（メタ）アクリル酸１２−メチルペンタデシル、（メタ）アクリル酸１３−メチルペンタデシル、（メタ）アクリル酸１４−メチルペンタデシル、（メタ）アクリル酸１−メチルヘキサデシル、（メタ）アクリル酸２−メチルヘキサデシル、（メタ）アクリル酸３−メチルヘキサデシル、（メタ）アクリル酸４−メチルヘキサデシル、（メタ）アクリル酸５−メチルヘキサデシル、（メタ）アクリル酸６−メチルヘキサデシル、（メタ）アクリル酸７−メチルヘキサデシル、（メタ）アクリル酸８−メチルヘキサデシル、（メタ）アクリル酸９−メチルヘキサデシル、（メタ）アクリル酸１０−メチルヘキサデシル、（メタ）アクリル酸１１−メチルヘキサデシル、（メタ）アクリル酸１２−メチルヘキサデシル、（メタ）アクリル酸１３−メチルヘキサデシル、（メタ）アクリル酸１４−メチルヘキサデシル、（メタ）アクリル酸１５−メチルヘキサデシル、（メタ）アクリル酸１−メチルヘプタデシル、（メタ）アクリル酸２−メチルヘプタデシル、（メタ）アクリル酸３−メチルヘプタデシル、（メタ）アクリル酸４−メチルヘプタデシル、（メタ）アクリル酸５−メチルヘプタデシル、（メタ）アクリル酸６−メチルヘプタデシル、（メタ）アクリル酸７−メチルヘプタデシル、（メタ）アクリル酸８−メチルヘプタデシル、（メタ）アクリル酸９−メチルヘプタデシル、（メタ）アクリル酸１０−メチルヘプタデシル、（メタ）アクリル酸１１−メチルヘプタデシル、（メタ）アクリル酸１２−メチルヘプタデシル、（メタ）アクリル酸１３−メチルヘプタデシル、（メタ）アクリル酸１４−メチルヘプタデシル、（メタ）アクリル酸１５−メチルヘプタデシル、（メタ）アクリル酸１６−メチルヘプタデシル、（メタ）アクリル酸１−メチルノナデシル、（メタ）アクリル酸２−メチルノナデシル、（メタ）アクリル酸３−メチルノナデシル、（メタ）アクリル酸４−メチルノナデシル、（メタ）アクリル酸５−メチルノナデシル、（メタ）アクリル酸６−メチルノナデシル、（メタ）アクリル酸７−メチルノナデシル、（メタ）アクリル酸８−メチルノナデシル、（メタ）アクリル酸９−メチルノナデシル、（メタ）アクリル酸１０−メチルノナデシル、（メタ）アクリル酸１１−メチルノナデシル、（メタ）アクリル酸１２−メチルノナデシル、（メタ）アクリル酸１３−メチルノナデシル、（メタ）アクリル酸１４−メチルノナデシル、（メタ）アクリル酸１５−メチルノナデシル、（メタ）アクリル酸１６−メチルノナデシル、（メタ）アクリル酸１７−メチルノナデシル、（メタ）アクリル酸１８−メチルノナデシル、（メタ）アクリル酸１−メチルヘンエイコシル、（メタ）アクリル酸２−メチルヘンエイコシル、（メタ）アクリル酸３−メチルヘンエイコシル、（メタ）アクリル酸４−メチルヘンエイコシル、（メタ）アクリル酸５−メチルヘンエイコシル、（メタ）アクリル酸６−メチルヘンエイコシル、（メタ）アクリル酸７−メチルヘンエイコシル、（メタ）アクリル酸８−メチルヘンエイコシル、（メタ）アクリル酸９−メチルヘンエイコシル、（メタ）アクリル酸１０−メチルヘンエイコシル、（メタ）アクリル酸１１−メチルヘンエイコシル、（メタ）アクリル酸１２−メチルヘンエイコシル、（メタ）アクリル酸１３−メチルヘンエイコシル、（メタ）アクリル酸１４−メチルヘンエイコシル、（メタ）アクリル酸１５−メチルヘンエイコシル、（メタ）アクリル酸１６−メチルヘンエイコシル、（メタ）アクリル酸１７−メチルヘンエイコシル、（メタ）アクリル酸１８−メチルヘンエイコシル、（メタ）アクリル酸１９−メチルヘンエイコシル、（メタ）アクリル酸２０−メチルヘンエイコシル、（メタ）アクリル酸１−メチルトリコシル、（メタ）アクリル酸３−メチルトリコシル、（メタ）アクリル酸５−メチルトリコシル、（メタ）アクリル酸７−メチルトリコシル、（メタ）アクリル酸９−メチルトリコシル、（メタ）アクリル酸１１−メチルトリコシル、（メタ）アクリル酸１３−メチルトリコシル、（メタ）アクリル酸１４−メチルトリコシル、（メタ）アクリル酸１５−メチルトリコシル、（メタ）アクリル酸１７−メチルトリコシル、（メタ）アクリル酸１９−メチルトリコシル、（メタ）アクリル酸２１−メチルトリコシル、（メタ）アクリル酸２２−メチルトリコシル、（メタ）アクリル酸１−メチルヘントリアコンチル、（メタ）アクリル酸１０−メチルヘントリアコンチル、（メタ）アクリル酸１８−メチルヘントリアコンチル、（メタ）アクリル酸２５−メチルヘントリアコンチル、（メタ）アクリル酸２９−メチルヘントリアコンチル、（メタ）アクリル酸１−メチルノナトリアコンチル、（メタ）アクリル酸１５−メチルノナトリアコンチル、（メタ）アクリル酸２９−メチルノナトリアコンチル、（メタ）アクリル酸３８−メチルノナトリアコンチル、Ｎ−１−メチルトリデシル（メタ）アクリルアミド及びＮ−１６−メチルヘプタデシルアクリルアミド等が挙げられる。
【００１５】
一般式（２）におけるＲ３、Ｒ４及びＲ５は、それぞれ独立に水素原子又はメチル基である。これらのうち、実効温度域でのＨＴＨＳ粘度の観点から好ましいのは、Ｒ３はメチル基であり、Ｒ４、Ｒ５は水素原子である。
【００１６】
一般式（２）におけるｊは、７〜３８である。これらのうち、実効温度域でのＨＴＨＳ粘度の観点から好ましいのは、１０〜３０であり、更に好ましいのは１２〜２４、特に好ましいのは１４〜２２、最も好ましいのは１６〜２０である。Ｒ６は、水素原子又はメチル基である。ｊ個のＲ６は、それぞれ独立に水素原子又はメチル基である。
【００１７】
一般式（２）におけるｋは、５〜３６である。これらのうち、実効温度域でのＨＴＨＳ粘度の観点から好ましいのは、８〜２８、更に好ましいのは１０〜２２、特に好ましいのは１２〜２０最も好ましいのは１４〜１８である。Ｒ７は、水素原子又はメチル基である。ｋ個のＲ７は、それぞれ独立に水素原子又はメチル基である。
【００１８】
一般式（２）において、ｊ個のＲ６のうちいずれか１個がメチル基であり、Ｒ４、Ｒ５及びｋ個のＲ７のうち、いずれか１個がメチル基である場合が、潤滑油組成物の降伏応力及び低温粘度の観点から好ましい。
【００１９】
一般式（２）における−ＣＨ（Ｒ４）−Ｃ（Ｒ５）〔［ＣＨ（Ｒ７）］ｋ−ＣＨ３〕−［ＣＨ（Ｒ６）］ｊ−ＣＨ３で表される基の炭素数は、２８〜８０であり、実効温度域でのＨＴＨＳ粘度の観点から好ましくは３２〜６０、更に好ましくは３６〜４０でる。
【００２０】
一般式（２）におけるＸ２は、−Ｏ−又は−ＮＨ−で表される基である。これらのうち、実効温度域でのＨＴＨＳ粘度の観点から好ましいのは、−Ｏ−で表される基である。
【００２１】
一般式（２）で示される単量体（ａ）の具体例としては、（メタ）アクリル酸１，３−ジメチル−２−ウンデシルペンタデシル、（メタ）アクリル酸５−メチル−２−（１−メチルウンデシル）ペンタデシル、（メタ）アクリル酸６−メチル−２−（２−メチルウンデシル）ペンタデシル、（メタ）アクリル酸７−メチル−２−（３−メチルウンデシル）ペンタデシル、（メタ）アクリル酸８−メチル−２−（４−メチルウンデシル）ペンタデシル、（メタ）アクリル酸９−メチル−２−（５−メチルウンデシル）ペンタデシル、（メタ）アクリル酸１０−メチル−２−（６−メチルウンデシル）ペンタデシル、（メタ）アクリル酸１１−メチル−２−（７−メチルウンデシル）ペンタデシル、（メタ）アクリル酸１２−メチル−２−（８−メチルウンデシル）ペンタデシル、（メタ）アクリル酸１３−メチル−２−（９−メチルウンデシル）ペンタデシル、（メタ）アクリル酸１４−メチル−２−（１０−メチルウンデシル）ペンタデシル、（メタ）アクリル酸１，３−ジメチル−２−ドデシルヘキサデシル、（メタ）アクリル酸５−メチル−２−（１−メチルドデシル）ヘキサデシル、（メタ）アクリル酸６−メチル−２−（２−メチルドデシル）ヘキサデシル、（メタ）アクリル酸７−メチル−２−（３−メチルドデシル）ヘキサデシル、（メタ）アクリル酸８−メチル−２−（４−メチルドデシル）ヘキサデシル、（メタ）アクリル酸９−メチル−２−（５−メチルドデシル）ヘキサデシル、（メタ）アクリル酸１０−メチル−２−（６−メチルドデシル）ヘキサデシル、（メタ）アクリル酸１１−メチル−２−（７−メチルドデシル）ヘキサデシル、（メタ）アクリル酸１２−メチル−２−（８−メチルドデシル）ヘキサデシル、（メタ）アクリル酸１３−メチル−２−（９−メチルドデシル）ヘキサデシル、（メタ）アクリル酸１４−メチル−２−（１０−メチルドデシル）ヘキサデシル、（メタ）アクリル酸１５−メチル−２−（１１−メチルドデシル）ヘキサデシル、（メタ）アクリル酸１，３−ジメチル−２−トリデシルヘプタデシル、（メタ）アクリル酸５−メチル−２−（１−メチルトリデシル）ヘプタデシル、（メタ）アクリル酸６−メチル−２−（２−メチルトリデシル）ヘプタデシル、（メタ）アクリル酸７−メチル−２−（３−メチルトリデシル）ヘプタデシル、（メタ）アクリル酸８−メチル−２−（４−メチルトリデシル）ヘプタデシル、（メタ）アクリル酸９−メチル−２−（５−メチルトリデシル）ヘプタデシル、（メタ）アクリル酸１０−メチル−２−（６−メチルトリデシル）ヘプタデシル、（メタ）アクリル酸１１−メチル−２−（７−メチルトリデシル）ヘプタデシル、（メタ）アクリル酸１２−メチル−２−（８−メチルトリデシル）ヘプタデシル、（メタ）アクリル酸１３−メチル−２−（９−メチルトリデシル）ヘプタデシル、（メタ）アクリル酸１４−メチル−２−（１０−メチルトリデシル）ヘプタデシル、（メタ）アクリル酸１５−メチル−２−（１１−メチルトリデシル）ヘプタデシル、（メタ）アクリル酸１６−メチル−２−（１２−メチルトリデシル）ヘプタデシル、（メタ）アクリル酸１，３−ジメチル−２−テトラデシルオクタデシル、（メタ）アクリル酸５−メチル−２−（１−メチルテトラデシル）オクタデシル、（メタ）アクリル酸６−メチル−２−（２−メチルテトラデシル）オクタデシル、（メタ）アクリル酸７−メチル−２−（３−メチルテトラデシル）オクタデシル、（メタ）アクリル酸８−メチル−２−（４−メチルテトラデシル）オクタデシル、（メタ）アクリル酸９−メチル−２−（５−メチルテトラデシル）オクタデシル、（メタ）アクリル酸１０−メチル−２−（６−メチルテトラデシル）オクタデシル、（メタ）アクリル酸１１−メチル−２−（７−メチルテトラデシル）オクタデシル、（メタ）アクリル酸１２−メチル−２−（８−メチルテトラデシル）オクタデシル、（メタ）アクリル酸１３−メチル−２−（９−メチルテトラデシル）オクタデシル、（メタ）アクリル酸１４−メチル−２−（１０−メチルテトラデシル）オクタデシル、（メタ）アクリル酸１５−メチル−２−（１１−メチルテトラデシル）オクタデシル、（メタ）アクリル酸１６−メチル−２−（１２−メチルテトラデシル）オクタデシル、（メタ）アクリル酸１７−メチル−２−（１３−メチルテトラデシル）オクタデシル、（メタ）アクリル酸１，３−ジメチル−２−ペンタデシルノナデシル、（メタ）アクリル酸５−メチル−２−（１−メチルペンタデシル）ノナデシル、（メタ）アクリル酸６−メチル−２−（２−メチルペンタデシル）ノナデシル、（メタ）アクリル酸７−メチル−２−（３−メチルペンタデシル）ノナデシル、（メタ）アクリル酸８−メチル−２−（４−メチルペンタデシル）ノナデシル、（メタ）アクリル酸９−メチル−２−（５−メチルペンタデシル）ノナデシル、（メタ）アクリル酸１０−メチル−２−（６−メチルペンタデシル）ノナデシル、（メタ）アクリル酸１１−メチル−２−（７−メチルペンタデシル）ノナデシル、（メタ）アクリル酸１２−メチル−２−（８−メチルペンタデシル）ノナデシル、（メタ）アクリル酸１３−メチル−２−（９−メチルペンタデシル）ノナデシル、（メタ）アクリル酸１４−メチル−２−（１０−メチルペンタデシル）ノナデシル、（メタ）アクリル酸１５−メチル−２−（１１−メチルペンタデシル）ノナデシル、（メタ）アクリル酸１６−メチル−２−（１２−メチルペンタデシル）ノナデシル、（メタ）アクリル酸１７−メチル−２−（１３−メチルペンタデシル）ノナデシル、（メタ）アクリル酸１８−メチル−２−（１４−メチルペンタデシル）ノナデシル、（メタ）アクリル酸１，３−ジメチル−２−ペプタデシルヘンエイコシル、（メタ）アクリル酸５−メチル−２−（１−メチルヘプタデシル）ヘンエイコシル、（メタ）アクリル酸９−メチル−２−（５−メチルヘプタデシル）ヘンエイコシル、（メタ）アクリル酸１３−メチル−２−（９−メチルヘプタデシル）ヘンエイコシル、（メタ）アクリル酸１７−メチル−２−（１３−メチルヘプタデシル）ヘンエイコシル、（メタ）アクリル酸１，３−ジメチル−２−オクタデシルドコシル、（メタ）アクリル酸５−メチル−２−（１−メチルオクタデシル）ドコシル、（メタ）アクリル酸９−メチル−２−（５−メチルオクタデシル）ドコシル、（メタ）アクリル酸１３−メチル−２−（９−メチルオクタデシル）ドコシル、（メタ）アクリル酸１７−メチル−２−（１３−メチルオクタデシル）ドコシル、（メタ）アクリル酸２１−メチル−２−（１７−メチルオクタデシル）ドコシル、（メタ）アクリル酸１，３−ジメチル−２−ヘンエイコシルペンタコシル、（メタ）アクリル酸５−メチル−２−（１−メチルヘンエイコシル）ペンタコシル、（メタ）アクリル酸９−メチル−２−（５−メチルヘンエイコシル）ペンタコシル、（メタ）アクリル酸１３−メチル−２−（９−メチルヘンエイコシル）ペンタコシル、（メタ）アクリル酸１７−メチル−２−（１３−メチルヘンエイコシル）ペンタコシル、（メタ）アクリル酸２１−メチル−２−（１７−メチルヘンエイコシル）ペンタコシル、（メタ）アクリル酸１，３−ジメチル−２−ヘプタトリアコンチルヘンテトラコンチル、（メタ）アクリル酸５−メチル−２−（１−メチルヘプタトリアコンチル）ヘンテトラコンチル、（メタ）アクリル酸１５−メチル−２−（１１−メチルヘプタトリアコンチル）ヘンテトラコンチル、（メタ）アクリル酸４０−メチル−２−（３６−メチルヘプタトリアコンチル）ヘンテトラコンチル、（メタ）アクリル酸３４−メチルペンタトリアコンチル、（メタ）アクリル酸３７−メチル−２−（３３−メチルテトラトリアコンチル）オクタトリアコンチル、Ｎ−（１，３−ジメチル−２−ウンデシルペンタデシル）（メタ）アクリルアミド及びＮ−（１８−メチル−２−（１４−メチルペンタデシル）ノナデシル）（メタ）アクリルアミド等が挙げられる。
【００２２】
炭素数１〜４の直鎖アルキル基を有する（メタ）アクリル酸アルキルエステル（ｂ）としては、（メタ）アクリル酸メチル、（メタ）アクリル酸エチル、（メタ）アクリル酸ｎ−プロピル及び（メタ）アクリル酸ｎ−ブチルが挙げられる。
（ｂ）のうち好ましいのは、炭素数１〜３の直鎖アルキル基を有する（メタ）アクリル酸エステルであり、更に好ましいのは（メタ）アクリル酸メチル及び（メタ）アクリル酸エチルであり、特に好ましいのは（メタ）アクリル酸メチルである。
【００２３】
単量体（ａ）及び（ｂ）以外の単量体（ｃ）としては、以下の単量体（ｃ１）〜（ｃ１４）が挙げられる。
【００２４】
炭素数８〜１６の直鎖アルキル基を有する（メタ）アクリル酸アルキルエステル（ｃ１）：
（メタ）アクリル酸ｎ−オクチル、（メタ）アクリル酸ｎ−ノニル、（メタ）アクリル酸ｎ−デシル、（メタ）アクリル酸ｎ−ドデシル、（メタ）アクリル酸ｎ−トリデシル、（メタ）アクリル酸ｎ−テトラデシル、（メタ）アクリル酸ｎ−ペンタデシル等が挙げられる。
（ｃ１）のうち好ましいのは、炭素数１０〜１６の直鎖アルキル基を有する（メタ）アクリル酸アルキルエステルであり、更に好ましいのは炭素数１２〜１６の直鎖アルキル基を有する（メタ）アクリル酸エステル、特に好ましいのは炭素数１４〜１６の直鎖アルキル基を有する（メタ）アクリル酸エステルである。
【００２５】
単量体（ｃ２）： 
（ｃ２）としては、下記一般式（３）で表されるものが挙げられる。
【００２６】
【化３】
2014152316.tif 000004
［Ｒ８は水素原子又はメチル基；Ｘ３は−Ｏ−又は−ＮＨ−で表される基；Ｒ９は炭素数２〜４のアルキレン基；Ｒ１０及びＲ１１は、それぞれ独立に炭素数８〜２４の直鎖アルキル基；ｐは０〜２０の数であり、ｐが２以上の場合のＲ９は同一でも異なっていてもよく、（Ｒ９Ｏ）ｐ部分はランダム結合でもブロック結合でもよい。］
【００２７】
一般式（３）におけるＲ８は、水素原子又はメチル基である。これらのうち、実効温度域でのＨＴＨＳ粘度の観点から好ましいのは、メチル基である。
【００２８】
一般式（３）におけるＸ３は、−Ｏ−又は−ＮＨ−で表される基である。これらのうち、実効温度域でのＨＴＨＳ粘度の観点から好ましいのは−Ｏ−で表される基である。
【００２９】
一般式（３）におけるＲ９は、炭素数２〜４のアルキレン基である。炭素数２〜４のアルキレン基としては、エチレン基、１，２−又は１，３−プロピレン基、及び１，２−、１，３−又は１，４−ブチレン基等が挙げられる。これらのうち、実効温度域でのＨＴＨＳ粘度の観点から好ましいのは、エチレン基及び１，２−プロピレン基である。
【００３０】
一般式（３）におけるｐは０〜２０の数であり、実効温度域でのＨＴＨＳ粘度、降伏応力及び低温粘度の観点から、好ましくは０〜５の数であり、更に好ましくは０〜２の数である。
ｐが２以上の場合のＲ９は同一でも異なっていてもよく、（Ｒ９Ｏ）ｐ部分はランダム結合でもブロック結合でもよい。
【００３１】
一般式（３）におけるＲ１０及びＲ１１は、それぞれ独立に炭素数８〜２４の直鎖アルキル基であり、具体的には、ｎ−オクチル基、ｎ−ノニル基、ｎ−デシル基、ｎ−ウンデシル基、ｎ−ドデシル基、ｎ−テトラデシル基、ｎ−ヘキサデシル基、ｎ−オクタデシル基、ｎ−エイコシル基、ｎ−テトラコシル基が挙げられる。
炭素数８〜２４の直鎖アルキル基のうち、実効温度域でのＨＴＨＳ粘度の観点から好ましいのは、炭素数８〜２０の直鎖アルキル基であり、更に好ましいのは炭素数９〜１８の直鎖アルキル基、特に好ましいのは炭素数１０〜１４の直鎖アルキル基である。
【００３２】
単量体（ｃ２）の具体例としては、（メタ）アクリル酸２−オクチルデシル、エチレングリコールモノ−２−オクチルペンタデシルエーテルと（メタ）アクリル酸とのエステル、（メタ）アクリル酸２−オクチルペンタデシル、（メタ）アクリル酸２−デシルテトラデシル、（メタ）アクリル酸２−ドデシルペンタデシル、（メタ）アクリル酸２−テトラデシルヘプタデシル、（メタ）アクリル酸２−ヘキサデシルヘプタデシル、（メタ）アクリル酸２−ヘプタデシルイコシル、（メタ）アクリル酸２−ヘキサデシルドコシル、（メタ）アクリル酸２−エイコシルドコシル、（メタ）アクリル酸２−ドコシルテトラコシル及びＮ−２−オクチルデシル（メタ）アクリルアミド等が挙げられる。
【００３３】
炭素数１７〜３６の直鎖又は脂環式アルキル基を有する（メタ）アクリル酸アルキルエステル（ｃ３）：
（メタ）アクリル酸ｎ−ヘプタデシル、（メタ）アクリル酸ｎ−オクタデシル、（メタ）アクリル酸ｎ−エイコシル、（メタ）アクリル酸ｎ−ドコシル、（メタ）アクリル酸ｎ−テトラコシル、（メタ）アクリル酸ｎ−トリアコンチル、（メタ）アクリル酸ｎ−ヘキサトリアコンチル、（メタ）アクリル酸シクロヘプタデシル、（メタ）アクリル酸シクロオクタデシル、（メタ）アクリル酸シクロエイコシル、（メタ）アクリル酸シクロドコシル、（メタ）アクリル酸シクロテトラコシル、（メタ）アクリル酸シクロトリアコンチル及び（メタ）アクリル酸シクロヘキサトリアコンチル等が挙げられる。
【００３４】
窒素原子含有単量体（ｃ４）：
（ｃ４）としては、単量体（ａ）及び（ｃ２）を除く、以下の単量体（ｃ４−１）〜（ｃ４−４）が挙げられる。
【００３５】
アミド基含有単量体（ｃ４−１）：
（メタ）アクリルアミド、モノアルキル（メタ）アクリルアミド［窒素原子に炭素数１〜４のアルキル基が１つ結合したもの；例えばＮ−メチル（メタ）アクリルアミド、Ｎ−エチル（メタ）アクリルアミド、Ｎ−イソプロピル（メタ）アクリルアミド及びＮ−ｎ−又はイソブチル（メタ）アクリルアミド等］、Ｎ−（Ｎ’−モノアルキルアミノアルキル）（メタ）アクリルアミド［窒素原子に炭素数１〜４のアルキル基が１つ結合したアミノアルキル基（炭素数２〜６）を有するもの；例えばＮ−（Ｎ’−メチルアミノエチル）（メタ）アクリルアミド、Ｎ−（Ｎ’−エチルアミノエチル）（メタ）アクリルアミド、Ｎ−（Ｎ’−イソプロピルアミノ−ｎ−ブチル）（メタ）アクリルアミド及びＮ−（Ｎ’−ｎ−又はイソブチルアミノ−ｎ−ブチル）（メタ）アクリルアミド等］、ジアルキル（メタ）アクリルアミド［窒素原子に炭素数１〜４のアルキル基が２つ結合したもの；例えばＮ，Ｎ−ジメチル（メタ）アクリルアミド、Ｎ，Ｎ−ジエチル（メタ）アクリルアミド、Ｎ，Ｎ−ジイソプロピル（メタ）アクリルアミド及びＮ，Ｎ−ジ−ｎ−ブチル（メタ）アクリルアミド等］、Ｎ−（Ｎ’，Ｎ’−ジアルキルアミノアルキル）（メタ）アクリルアミド［アミノアルキル基の窒素原子に炭素数１〜４のアルキル基が２つ結合したアミノアルキル基（炭素数２〜６）を有するもの；例えばＮ−（Ｎ’，Ｎ’−ジメチルアミノエチル）（メタ）アクリルアミド、Ｎ−（Ｎ’，Ｎ’−ジエチルアミノエチル）（メタ）アクリルアミド、Ｎ−（Ｎ’，Ｎ’−ジメチルアミノプロピル）（メタ）アクリルアミド及びＮ−（Ｎ’，Ｎ’−ジ−ｎ−ブチルアミノブチル）（メタ）アクリルアミド等］；Ｎ−ビニルカルボン酸アミド［Ｎ−ビニルホルムアミド、Ｎ−ビニルアセトアミド、Ｎ−ビニル−ｎ−又はイソプロピオン酸アミド及びＮ−ビニルヒドロキシアセトアミド等］等が挙げられる。
【００３６】
ニトロ基含有単量体（ｃ４−２）：
４−ニトロスチレン等が挙げられる。
【００３７】
１〜３級アミノ基含有単量体（ｃ４−３）：
１級アミノ基含有単量体｛炭素数３〜６のアルケニルアミン［（メタ）アリルアミン及びクロチルアミン等］、アミノアルキル（炭素数２〜６）（メタ）アクリレート［アミノエチル（メタ）アクリレート等］｝；２級アミノ基含有単量体｛モノアルキルアミノアルキル（メタ）アクリレート［窒素原子に炭素数１〜６のアルキル基が１つ結合したアミノアルキル基（炭素数２〜６）を有するもの；例えばＮ−ｔ−ブチルアミノエチル（メタ）アクリレート及びＮ−メチルアミノエチル（メタ）アクリレート等］、炭素数６〜１２のジアルケニルアミン［ジ（メタ）アリルアミン等］｝；３級アミノ基含有単量体｛ジアルキルアミノアルキル（メタ）アクリレート［窒素原子に炭素数１〜６のアルキル基が２つ結合したアミノアルキル基（炭素数２〜６）を有するもの；例えばＮ，Ｎ−ジメチルアミノエチル（メタ）アクリレート及びＮ，Ｎ−ジエチルアミノエチル（メタ）アクリレート等］、窒素原子を有する脂環式（メタ）アクリレート［モルホリノエチル（メタ）アクリレート等］、芳香族系単量体［Ｎ−（Ｎ’，Ｎ’−ジフェニルアミノエチル）（メタ）アクリルアミド、Ｎ，Ｎ−ジメチルアミノスチレン、４−ビニルピリジン、２−ビニルピリジン、Ｎ−ビニルピロール、Ｎ−ビニルピロリドン及びＮ−ビニルチオピロリドン等］｝、及びこれらの塩酸塩、硫酸塩、リン酸塩又は低級アルキル（炭素数１〜８）モノカルボン酸（酢酸及びプロピオン酸等）塩等が挙げられる。
【００３８】
ニトリル基含有単量体（ｃ４−４）：
（メタ）アクリロニトリル等が挙げられる。
【００３９】
（ｃ４）のうち好ましいのは、（ｃ４−１）及び（ｃ４−３）であり、更に好ましいのは、Ｎ−（Ｎ’，Ｎ’−ジフェニルアミノエチル）（メタ）アクリルアミド、Ｎ−（Ｎ’，Ｎ’−ジメチルアミノエチル）（メタ）アクリルアミド、Ｎ−（Ｎ’，Ｎ’−ジエチルアミノエチル）（メタ）アクリルアミド、Ｎ−（Ｎ’，Ｎ’−ジメチルアミノプロピル）（メタ）アクリルアミド、Ｎ，Ｎ−ジメチルアミノエチル（メタ）アクリレート及びＮ，Ｎ−ジエチルアミノエチル（メタ）アクリレートである。
【００４０】
水酸基含有単量体（ｃ５）：
水酸基含有芳香族単量体（ｐ−ヒドロキシスチレン等）、ヒドロキシアルキル（炭素数２〜６）（メタ）アクリレート［２−ヒドロキシエチル（メタ）アクリレート、及び２−又は３−ヒドロキシプロピル（メタ）アクリレート等］、モノ−又はビス−ヒドロキシアルキル（炭素数１〜４）置換（メタ）アクリルアミド［Ｎ，Ｎ−ビス（ヒドロキシメチル）（メタ）アクリルアミド、Ｎ，Ｎ−ビス（ヒドロキシプロピル）（メタ）アクリルアミド、Ｎ，Ｎ−ビス（２−ヒドロキシブチル）（メタ）アクリルアミド等］、ビニルアルコール、炭素数３〜１２のアルケノール［（メタ）アリルアルコール、クロチルアルコール、イソクロチルアルコール、１−オクテノール及び１−ウンデセノール等］、炭素数４〜１２のアルケンモノオール又はアルケンジオール［１−ブテン−３−オール、２−ブテン−１−オール及び２−ブテン−１，４−ジオール等］、ヒドロキシアルキル（炭素数１〜６）アルケニル（炭素数３〜１０）エーテル（２−ヒドロキシエチルプロペニルエーテル等）、多価（３〜８価）アルコール（グリセリン、ペンタエリスリトール、ソルビトール、ソルビタン、ジグリセリン、糖類及び蔗糖等）のアルケニル（炭素数３〜１０）エーテル又は（メタ）アクリレート［蔗糖（メタ）アリルエーテル等］等；
ポリオキシアルキレングリコール（アルキレン基の炭素数２〜４、重合度２〜５０）、ポリオキシアルキレンポリオール［上記３〜８価のアルコールのポリオキシアルキレンエーテル（アルキレン基の炭素数２〜４、重合度２〜１００）］、ポリオキシアルキレングリコール又はポリオキシアルキレンポリオールのアルキル（炭素数１〜４）エーテルのモノ（メタ）アクリレート［ポリエチレングリコール（Ｍｎ：１００〜３００）モノ（メタ）アクリレート、ポリプロピレングリコール（Ｍｎ：１３０〜５００）モノ（メタ）アクリレート、メトキシポリエチレングリコール（Ｍｎ：１１０〜３１０）（メタ）アクリレート、ラウリルアルコールエチレンオキサイド付加物（２〜３０モル）（メタ）アクリレート及びモノ（メタ）アクリル酸ポリオキシエチレン（Ｍｎ：１５０〜２３０）ソルビタン等］等；が挙げられる。
【００４１】
リン原子含有単量体（ｃ６）：
（ｃ６）としては、以下の単量体（ｃ６−１）〜（ｃ６−２）が挙げられる。
【００４２】
リン酸エステル基含有単量体（ｃ６−１）：
（メタ）アクリロイロキシアルキル（炭素数２〜４）リン酸エステル［（メタ）アクリロイロキシエチルホスフェート及び（メタ）アクリロイロキシイソプロピルホスフェート］及びリン酸アルケニルエステル［リン酸ビニル、リン酸アリル、リン酸プロペニル、リン酸イソプロペニル、リン酸ブテニル、リン酸ペンテニル、リン酸オクテニル、リン酸デセニル及びリン酸ドデセニル等］等が挙げられる。なお、「（メタ）アクリロイロキシ」は、アクリロイロキシ又はメタクリロイロキシを意味する。
【００４３】
ホスホノ基含有単量体（ｃ６−２）：
（メタ）アクリロイロキシアルキル（炭素数２〜４）ホスホン酸［（メタ）アクリロイロキシエチルホスホン酸等］及びアルケニル（炭素数２〜１２）ホスホン酸［ビニルホスホン酸、アリルホスホン酸及びオクテニルホスホン酸等］等が挙げられる。
【００４４】
（ｃ６）のうち好ましいのは（ｃ６−１）であり、更に好ましいのは（メタ）アクリロイロキシアルキル（炭素数２〜４）リン酸エステルであり、特に好ましいのは（メタ）アクリロイロキシエチルホスフェートである。
【００４５】
不飽和基を２つ以上有する単量体（ｃ７）：
ジビニルベンゼン、炭素数４〜１２のアルカジエン（ブタジエン、イソプレン、１，４−ペンタジエン、１，６−ヘプタジエン及び１，７−オクタジエン等）、（ジ）シクロペンタジエン、ビニルシクロヘキセン及びエチリデンビシクロヘプテン、リモネン、エチレンジ（メタ）アクリレート、ポリアルキレンオキサイドグリコールジ（メタ）アクリレート、ペンタエリスリトールトリアリルエーテル、トリメチロールプロパントリ（メタ）アクリレート、国際公開ＷＯ０１／００９２４２号公報に記載の、数平均分子量が５００以上の不飽和カルボン酸とグリコールとのエステル及び不飽和アルコールとカルボン酸のエステルなどが挙げられる。
【００４６】
脂肪族炭化水素系単量体（ｃ８）：
炭素数２〜２０のアルケン（エチレン、プロピレン、ブテン、イソブチレン、ペンテン、ヘプテン、ジイソブチレン、オクテン、ドデセン及びオクタデセン等）等が挙げられる。
【００４７】
シクロペンテン、シクロヘキセン、シクロヘプテン、シクロオクテン及びピネン等が挙げられる。
【００４８】
芳香族炭化水素系単量体（ｃ１０）：
スチレン、α−メチルスチレン、ビニルトルエン、２，４−ジメチルスチレン、４−エチルスチレン、４−イソプロピルスチレン、４−ブチルスチレン、４−フェニルスチレン、４−シクロヘキシルスチレン、４−ベンジルスチレン、４−クロチルベンゼン、インデン及び２−ビニルナフタレン等が挙げられる。
【００４９】
ビニルエステル、ビニルエーテル、ビニルケトン類（ｃ１１）：
炭素数２〜１２の飽和脂肪酸のビニルエステル（酢酸ビニル、プロピオン酸ビニル、酪酸ビニル及びオクタン酸ビニル等）、炭素数１〜１２のアルキル、アリール又はアルコキシアルキルビニルエーテル（メチルビニルエーテル、エチルビニルエーテル、プロピルビニルエーテル、ブチルビニルエーテル、２−エチルヘキシルビニルエーテル、フェニルビニルエーテル、ビニル−２−メトキシエチルエーテル及びビニル−２−ブトキシエチルエーテル等）及び炭素数１〜８のアルキル又はアリールビニルケトン（メチルビニルケトン、エチルビニルケトン及びフェニルビニルケトン等）等が挙げられる。
【００５０】
エポキシ基含有単量体（ｃ１２）：
グリシジル（メタ）アクリレート及びグリシジル（メタ）アリルエーテル等が挙げられる。
【００５１】
ハロゲン元素含有単量体（ｃ１３）：
塩化ビニル、臭化ビニル、塩化ビニリデン、塩化（メタ）アリル及びハロゲン化スチレン（ジクロロスチレン等）等が挙げられる。
【００５２】
不飽和ポリカルボン酸のエステル（ｃ１４）：
不飽和ポリカルボン酸のアルキル、シクロアルキル又はアラルキルエステル［不飽和ジカルボン酸（マレイン酸、フマール酸及びイタコン酸等）の炭素数１〜８のアルキルジエステル（ジメチルマレエート、ジメチルフマレート、ジエチルマレエート及びジオクチルマレエート）］等が挙げられる。
【００５３】
（Ａ）を構成する（ａ）の割合は、実効温度域でのＨＴＨＳ粘度、降伏応力及び低温粘度の観点から、（Ａ）の重量に基づいて、５１〜９０重量％であり、好ましくは５５〜８５重量％、更に好ましくは６０〜８０重量％である。
（Ａ）を構成する（ｂ）の割合は、実効温度域でのＨＴＨＳ粘度、降伏応力及び低温粘度の観点から、（Ａ）の重量に基づいて、１０〜４９重量％であり、好ましくは１５〜４５重量％、更に好ましくは２０〜４０重量％である。
（Ａ）を構成する（ｃ）の割合は、実効温度域でのＨＴＨＳ粘度、降伏応力及び低温粘度の観点から、（Ａ）の重量に基づいて、２０重量％未満である。（ｃ）の好ましい割合は、単量体（ｃ１）〜（ｃ１４）によって異なり、下記のとおりである。
（Ａ）を構成する（ｃ１）の割合は、（Ａ）の重量に基づいて、好ましくは１０重量％未満、更に好ましくは５重量％未満である。
（Ａ）を構成する（ｃ２）〜（ｃ６）の割合は、（Ａ）の重量に基づいて、好ましくは１５重量％未満、更に好ましくは１０重量％未満である。
（Ａ）を構成する（ｃ７）の割合は、（Ａ）の重量に基づいて、好ましく２００ｐｐｍ以下であり、更に好ましくは５０ｐｐｍ以下、特に好ましくは２０ｐｐｍ以下である。
（Ａ）を構成する（ｃ８）〜（ｃ１４）の割合は、（Ａ）の重量に基づいて、好ましくは１０重量％以下であり、更に好ましくは７重量％以下、特に好ましくは５重量％以下である。
【００５４】
（Ａ）の溶解性パラメーター（以下ＳＰ値と略記する）は、好ましくは７．３〜９．７（ｃａｌ／ｃｍ３）１／２であり、実効温度域でのＨＴＨＳ粘度、降伏応力及び低温粘度の観点から、更に好ましくは９．０〜９．６（ｃａｌ／ｃｍ３）１／２、特に好ましくは９．１〜９．５（ｃａｌ／ｃｍ３）１／２である。
（Ａ）のＳＰ値は、（Ａ）を構成する単量体それぞれのＳＰ値を算出し、それぞれの単量体のＳＰ値を、構成単量体単位のモル分率に基づいて平均した値である。
（Ａ）のＳＰ値は、使用する単量体のＳＰ値、モル分率を適宜調整することにより７．３〜９．５（ｃａｌ／ｃｍ３）１／２にすることができる。
なお、本発明におけるＳＰ値は、Ｆｅｄｏｒｓ法（Ｐｏｌｙｍｅｒ Ｅｎｇｉｎｅｅｒｉｎｇ ａｎｄ Ｓｃｉｅｎｃｅ，Ｆｅｂｕｒｕａｒｙ，１９７４，Ｖｏｌ．１４、Ｎｏ．２ Ｐ．１４７〜１５４）に記載の方法で算出される値である。
【００５５】
（Ａ）のＳＰ値と基油のＳＰ値の差の絶対値は、実効温度域でのＨＴＨＳ粘度、降伏応力及び低温粘度の観点から、好ましくは０．５〜１．６（ｃａｌ／ｃｍ３）１／２であり、更に好ましくは１．０〜１．６（ｃａｌ／ｃｍ３）１／２である。
【００５６】
（Ａ）の重量平均分子量（以下Ｍｗと略記する）は、実効温度域でのＨＴＨＳ粘度、降伏応力及び低温粘度の観点から、好ましくは５，０００〜２，０００，０００であり、更に好ましい範囲は、潤滑油組成物の用途によって異なり、表１に記載の範囲である。
（Ａ）のＭｗは、ゲルパーミエーションクロマトグラフィー（ＧＰＣ）により以下の条件で測定することができる。
＜ＧＰＣの測定条件＞
装置      ：「ＨＬＣ−８０２Ａ」［東ソー（株）製］
カラム    ：「ＴＳＫ  ｇｅｌ  ＧＭＨ６」［東ソー（株）製］２本
測定温度  ：４０℃
試料溶液  ：０．５重量％のテトラヒドロフラン溶液
溶液注入量：２００μｌ
検出装置  ：屈折率検出器
基準物質  ：標準ポリスチレン（ＴＳＫｓｔａｎｄａｒｄ ＰＯＬＹＳＴＹＲＥＮＥ）１２点（分子量：５００、１，０５０、２，８００、５，９７０、９，１００、１８，１００、３７，９００、９６，４００、１９０，０００、３５５，０００、１，０９０，０００、２，８９０，０００）［東ソー（株）製］
【００５７】
【表１】
2014152316.tif 000005
* ：オートマチックトランスミッション油
** ：ベルト−コンティニュアスリーバリュアブルトランスミッション油
*** ：マニュアルトランスミッション油
【００５８】
（Ａ）の結晶化温度は、潤滑油組成物の降伏応力及び低温粘度の観点から好ましくは−３０℃以下であり、更に好ましくは−４０℃以下、特に好ましくは−５０℃以下である。
なお、（Ａ）の結晶化温度は、示差走査熱量計「ＵＮＩＸ（登録商標）ＤＳＣ７」（ＰＥＲＫＩＮ−ＥＬＭＥＲ社製）を使用し、（Ａ）５ｍｇを試料とし、１０℃／分の等温速度で１００℃から−７０℃まで冷却したときに観測される結晶化温度である。
【００５９】
（Ａ）は、公知の製造方法によって得ることができ、具体的には前記の単量体を溶剤中で重合触媒存在下に溶液重合することにより得る方法が挙げられる。
溶剤としては、トルエン、キシレン、炭素数９〜１０のアルキルベンゼン、メチルエチルケトン及び鉱物油等が挙げられる。
重合触媒としては、アゾ系触媒（２，２’−アゾビス（２−メチルブチロニトリル）及び２，２’−アゾビス（２，４−ジメチルバレロニトリル）等）、過酸化物系触媒（ベンゾイルパーオキサイド、クミルパーオキサイド及びラウリルパーオキサイド等）及びレドックス系触媒（ベンゾイルパーオキサイドと３級アミンの混合物等）が挙げられる。更に必要により、公知の連鎖移動剤（炭素数２〜２０のアルキルメルカプタン等）を使用することもできる。
重合温度は、好ましくは２５〜１４０℃であり、更に好ましくは５０〜１２０℃である。また、上記の溶液重合の他に、塊状重合、乳化重合又は懸濁重合により（Ａ）を得ることができる。
（Ａ）が共重合体である場合の重合形態としては、ランダム付加重合体又は交互共重合体のいずれでもよく、また、グラフト共重合体又はブロック共重合体のいずれでもよい。
【００６０】
本発明の粘度指数向上剤は、（Ａ）と、（Ａ）以外のアルキル（メタ）アクリル酸エステル（共）重合体（Ｂ）を併用してもよい。
（Ｂ）としては、（Ａ）以外のアルキル（メタ）アクリル酸エステル（共）重合体であれば特に限定しないが、炭素数１〜１８の直鎖アルキル基を有する（メタ）アクリル酸アルキルエステル（共）重合体等が挙げられる。なお、「（共）重合」は、重合又は共重合を意味する。
（Ｂ）の具体例としては、メタクリル酸ｎ−オクタデシル／メタクリル酸ｎ−ドデシル（モル比１０〜３０／９０〜７０）共重合体、メタクリル酸ｎ−テトラデシル／メタクリル酸ｎ−ドデシル（モル比１０〜３０／９０〜７０）共重合体、メタクリル酸ｎ−ヘキサデシル／メタクリル酸ｎ−ドデシル／メタクリル酸メチル（モル比２０〜４０／５５〜７５／０〜１０）共重合体及びアクリル酸ｎ−ドデシル／メタクリル酸ｎ−ドデシル（モル比１０〜４０／９０〜６０）共重合体等が挙げられ、これらは単独でも２種以上を併用してもよい。
【００６１】
（Ａ）と（Ｂ）を併用する場合の（Ｂ）の使用量は、（Ａ）の重量に基づいて、降伏応力及び低温粘度の観点から好ましくは０．０１〜３０重量％であり、更に好ましくは０．０１〜２０重量％、特に好ましくは０．０１〜１０重量％である。
【００６２】
本発明の潤滑油組成物は、本発明の粘度指数向上剤及び基油を含有してなる。基油としては、鉱物油（溶剤精製油、パラフィン油、イソパラフィンを含有する高粘度指数油、イソパラフィンの水素化分解による高粘度指数油及びナフテン油等）、合成潤滑油［炭化水素系合成潤滑油（ポリα−オレフィン系合成潤滑油等）及びエステル系合成潤滑油等］及びこれらの混合物が挙げられる。これらのうち好ましいのは鉱物油である。
【００６３】
基油の１００℃における動粘度（ＪＩＳ−Ｋ２２８３で測定したもの）は、実効温度域でのＨＴＨＳ粘度の観点から好ましくは１〜１５ｍｍ２／ｓであり、更に好ましくは２〜５ｍｍ２／ｓである。
基油の粘度指数（ＪＩＳ−Ｋ２２８３で測定したもの）は、実効温度域でのＨＴＨＳ粘度の観点から好ましくは１１０以上である。
【００６４】
基油の曇り点（ＪＩＳ−Ｋ２２６９で測定したもの）は、好ましくは−５℃以下であり、更に好ましくは−１５℃以下である。基油の曇り点がこの範囲内であると潤滑油組成物の低温粘度が良好である。
【００６５】
本発明の潤滑油組成物における粘度指数向上剤の含有率は、基油の重量に基づいて、粘度指数向上剤中の（Ａ）の重量に換算して、好ましくは１〜３０重量％である。
潤滑油組成物がエンジン油として使用される場合には、１００℃の動粘度が４〜１０ｍｍ２／ｓの基油に、（Ａ）を２〜１０重量％含有しているものが好ましい。
潤滑油組成物がギヤ油として使用される場合には、１００℃の動粘度が２〜１０ｍｍ２／ｓの基油に、（Ａ）を３〜３０重量％含有しているものが好ましい。
潤滑油組成物が自動変速機油（ＡＴＦ及びｂｅｌｔ−ＣＶＴＦ等）として使用される場合には、１００℃の動粘度が２〜６ｍｍ２／ｓの基油に、（Ａ）を３〜２５重量％含有しているものが好ましい。
潤滑油組成物がトラクション油として使用される場合には、１００℃の動粘度が１〜５ｍｍ２／ｓの基油に、（Ａ）を０．５〜１０重量％含有しているものが好ましい。
【００６６】
本発明の潤滑油組成物は、各種添加剤を含有してもよい。添加剤としては、以下のものが挙げられる。
（１）清浄剤：
塩基性、過塩基性又は中性の金属塩［スルフォネート（石油スルフォネート、アルキルベンゼンスルフォネート及びアルキルナフタレンスルフォネート等）の過塩基性又はアルカリ土類金属塩等］、サリシレート類、フェネート類、ナフテネート類、カーボネート類、フォスフォネート類及びこれらの混合物；
（２）分散剤：
コハク酸イミド類（ビス−又はモノ−ポリブテニルコハク酸イミド類）、マンニッヒ縮合物及びボレート類等；
（３）酸化防止剤：
ヒンダードフェノール類及び芳香族２級アミン類等；
（４）油性向上剤：
長鎖脂肪酸及びそれらのエステル（オレイン酸及びオレイン酸エステル等）、長鎖アミン及びそれらのアミド（オレイルアミン及びオレイルアミド等）等；
（５）摩擦摩耗調整剤：
モリブデン系及び亜鉛系化合物（モリブデンジチオフォスフェート、モリブデンジチオカーバメート及びジンクジアルキルジチオフォスフェート等）等；
（６）極圧剤：
硫黄系化合物（モノ又はジスルフィド、スルフォキシド及び硫黄フォスファイド化合物）、フォスファイド化合物及び塩素系化合物（塩素化パラフィン等）等；
（７）消泡剤：
シリコン油、金属石けん、脂肪酸エステル及びフォスフェート化合物等；
（８）抗乳化剤：
４級アンモニウム塩（テトラアルキルアンモニウム塩等）、硫酸化油及びフォスフェート（ポリオキシエチレン含有非イオン性界面活性剤のフォスフェート等）等；
（９）腐食防止剤：
窒素原子含有化合物（ベンゾトリアゾール及び１，３，４−チオジアゾリル−２，５−ビスジアルキルジチオカーバメート等）等。
【実施例】
【００６７】
以下、実施例により本発明を詳細に説明するが、本発明はこれらに限定されるものではない。
【００６８】
＜実施例１〜８、比較例１〜６＞
撹拌装置、加熱冷却装置、温度計及び窒素導入管を備えた反応容器に、基油Ａ（ＳＰ値：８．３（ｃａｌ／ｃｍ３）１／２、１００℃の動粘度：４．２ｍｍ２／ｓ、粘度指数：１２８）４００重量部、表２に記載の単量体配合物１００重量部、２，２’−アゾビス（２，４−ジメチルバレロニトリル）０．５重量部及び２，２’−アゾビス（２−メチルブチロニトリル）０．２重量部を投入し、窒素置換（気相酸素濃度１００ｐｐｍ）を行った後、密閉下、撹拌しながら７６℃に昇温し、同温度で４時間重合反応を行った。１２０〜１３０℃に昇温後、同温度で減圧下（０．０２７〜０．０４０ＭＰａ）未反応の単量体を２時間かけて除去し、共重合体（Ａ１）〜（Ａ８）、（Ｈ１）〜（Ｈ６）を含有する粘度指数向上剤（Ｒ１）〜（Ｒ８）、（Ｓ１）〜（Ｓ６）を得た。得られた共重合体（Ａ１）〜（Ａ８）、（Ｈ１）〜（Ｈ６）のＳＰ値を上記の方法で計算し、Ｍｗを上記の方法で測定した。また、共重合体の基油溶解性を以下の方法で評価した。結果を表２に示す。
【００６９】
＜共重合体の基油溶解性の評価方法＞
粘度指数向上剤（Ｒ１）〜（Ｒ８）、（Ｓ１）〜（Ｓ６）の外観を目視で観察し、以下の評価基準で基油溶解性を評価した。
［評価基準］
○：外観が均一であり、共重合体の不溶解物がない
×：外観が不均一であり、共重合体の不溶解物が認められる
【００７０】
【表２】
2014152316.tif 000006
【００７１】
表２に記載の単量体（ａ）〜（ｃ）の組成は、以下に記載した通りである。
（ａ１−１）：メタクリル酸メチルヘプタデシル（メタクリル酸５−メチルヘプタデシル３０重量％、メタクリル酸１６−メチルヘプタデシル７０重量％の混合物）  
（ａ１−２）：メタクリル酸メチルノナデシル（メタクリル酸３−メチルノナデシル３０重量％、メタクリル酸１２−メチルノナデシル７０重量％の混合物）
（ａ１−３）：メタクリル酸メチルトリコシル（メタクリル酸７−メチルトリコシル３０重量％、メタクリル酸１４−メチルトリコシル４０重量％、メタクリル酸２２−メチルトリコシル３０重量％の混合物）
（ａ１−４）：メタクリル酸３４−メチルペンタトリアコンチル
（ａ２−１）：メタクリル酸ジメチル−２−ペンタデシルノナデシル（メタクリル酸１，３−ジメチル−２−ペンタデシルノナデシル３０重量％、メタクリル酸１８−メチル−２−（１４−メチルペンタデシル）ノナデシル７０重量％の混合物）  
（ａ２−２）：メタクリル酸メチル−２−オクタデシルドコシル（メタクリル酸５−メチル−２−（１−メチルオクタデシル）ドコシル３０重量％、メタクリル酸１３−メチル−２−（９−メチルオクタデシル）ドコシル７０重量％の混合物）
（ａ２−３）：メタクリル酸ジメチル−２−ヘンエイコシルペンタコシル（メタクリル酸１，３−ジメチル−２−ヘンエイコシルペンタコシル３０重量％、メタクリル酸９−メチル−２−（５−メチルヘンエイコシル）ペンタコシル４０重量％、メタクリル酸２１−メチル−２−（１７−メチルヘンエイコシル）ペンタコシル３０重量％）
（ａ２−４）：メタクリル酸３７−メチル−２−（３３−メチルテトラトリアコンチル）オクタトリアコンチル
（ａ’１−１）：下記一般式（４）で示される単量体（特許第３９８７５５５号の実施例に記載の単量体（ａ）に相当）
【化４】
2014152316.tif 000007
［Ｒ１２は水素原子又はメチル基；−［ＣＨ（Ｒ１２）］ｑ−ＣＨ３基の炭素数は１６〜１７；ｑは１４〜１５であり、ｑ個のＲ１２のうち１個はメチル基である。］
（ａ’２−１）：下記一般式（５）で示される単量体（特開２００８−２４９０８号の実施例記載の単量体（ａ）に相当）
【化５】
2014152316.tif 000008
［Ｒ１３、Ｒ１４、Ｒ１５及びＲ１６はそれぞれ独立に水素原子又はメチル基；−（ＣＨ（Ｒ１３）−Ｃ（Ｒ１４）〔［ＣＨ（Ｒ１６）］ｓ−ＣＨ３〕−［ＣＨ（Ｒ１５）］ｒ−ＣＨ３基の炭素数は３２〜３４；ｒは１４〜１５であり、ｒ個のＲ１５のうち１個はメチル基である。；ｓは１２〜１３であり、Ｒ１３、Ｒ１４、ｓ個のＲ１６のうち1個はメチル基である。］
（ｂ−１）：メタクリル酸メチル
（ｃ１−１）：メタクリル酸ｎ−ドデシル
（ｃ１−２）：メタクリル酸ｎ−テトラデシル
（ｃ１−３）：メタクリル酸ｎ−ヘキサデシル
（ｃ２−１）：メタクリル酸２−ｎ−デシルテトラデシル
（ｃ３−１）：メタクリル酸ｎ−オクタデシル
（ｃ４−１）：Ｎ，Ｎ−ジメチルアミノエチルメタクリレート
（ｃ５−１）：２−ヒドロキシエチルメタクリレート
（ｃ６−１）：メタクリロイロキシエチルホスフェート
（ｃ７−１）：ジビニルベンゼン
【００７２】
＜実施例９〜１６、比較例７〜１２＞
撹拌装置を備えたステンレス製容器に、基油Ａ（ＳＰ値：８．３（ｃａｌ／ｃｍ３）１／２、１００℃の動粘度：４．２ｍｍ２／ｓ、粘度指数：１２８）を投入し、得られる潤滑油組成物の１５０℃ＨＴＨＳ粘度が２．６０±０．０２（ｍｍ２／ｓ）になるように、それぞれ粘度指数向上剤（Ｒ１）〜（Ｒ８）、（Ｓ１）〜（Ｓ６）を添加し、潤滑油組成物（Ｖ１）〜（Ｖ８）、（Ｗ１）〜（Ｗ６）を得た。
潤滑油組成物（Ｖ１）〜（Ｖ８）、（Ｗ１）〜（Ｗ６）の剪断安定性、ＨＴＨＳ粘度（８０℃）、低温粘度（−４０℃）、降伏応力を以下の方法で測定した。結果を表３に示す。
【００７３】
＜潤滑油組成物の剪断安定性の測定方法及び計算方法＞
ＡＳＴＭ  Ｄ  ６２７８の方法で測定し、ＡＳＴＭ  Ｄ  ６０２２の方法で計算した。
【００７４】
＜潤滑油組成物のＨＴＨＳ粘度の測定方法＞
ＡＳＴＭ  Ｄ  ５４８１の方法により、８０℃で測定した。
【００７５】
＜潤滑油組成物の低温粘度、降伏応力の測定方法：＞
ＡＳＴＭ  Ｄ  ４６８４の方法で−４０℃での粘度及び降伏応力を測定した。ここで降伏応力３５Ｐａ以下であることが、降伏応力無きことを示す。
【００７６】
【表３】
2014152316.tif 000009
【００７７】
表３の結果から明らかなように、本発明の粘度指数向上剤を含有してなる潤滑油組成物（実施例９〜１６）は、比較例７〜１２の潤滑油組成物と比較して、剪断安定性に優れ、実効温度域でのＨＴＨＳ粘度が低く、降伏応力及び低温粘度が低い。
【産業上の利用可能性】
【００７８】
本発明の粘度指数向上剤を含有してなる潤滑油組成物は、駆動系潤滑油（ＭＴＦ、デファレンシャルギヤ油、ＡＴＦ及びｂｅｌｔ−ＣＶＴＦ等）、作動油（機械の作動油、パワーステアリング油及びショックアブソーバー油等）、エンジン油（ガソリン用及びディーゼル用等）及びトラクション油として好適である。